(57)【要約】【課題】  スチレン系樹脂の成形金型に付着した付着物の除去能力に優れた成形金型用洗浄剤とその洗浄方法の提供。【解決手段】  含浸プール１１にｐＨが１〜５のスケール洗浄剤を入れ、スチレン系樹脂の成形金型を入れて放置することで、成形金型に付着している付着物を除去した後、成型金型を含浸プールから取り出して水洗する。続いて、別の含浸プール１１にスチレン溶解剤と、スチレン非溶解剤とからなるスチレン系樹脂洗浄剤を入れ、含浸プール１１の内部にスチレン系樹脂の成形金型を入れて放置することで、成形金型に付着している付着物が成型金型から剥離して洗浄剤中に沈降する。その後、含浸プール１１から成形金型を取り出して、成形金型を水洗することで、成型金型に付着した付着物を除去する。【選択図】  図１
2005254786.tif 000002
【特許請求の範囲】
【請求項１】
含浸プールに洗浄剤を入れ、その含浸プールの内部にスチレン系樹脂の成形金型を入れて放置することにより、成形金型に付着している付着物を除去する成形金型用のスチレン系樹脂洗浄剤において、そのスチレン系樹脂洗浄剤がスチレン溶解剤と、スチレン非溶解剤とからなり、付着物が成型金型から剥離して洗浄剤中に沈降することを特徴とする成形金型用のスチレン系樹脂洗浄剤。
【請求項２】
含浸プールに洗浄剤を入れ、その含浸プールの内部に水蒸気を用いて成形するスチレン系樹脂の成形金型を入れて放置することで、成形金型に付着している付着物を除去する成形金型用のスケール洗浄剤において、成型金型を入れるときにそのｐＨが１〜５であることを特徴とする成形金型用のスケール洗浄剤。
【請求項３】
請求項１に記載のスチレン系樹脂洗浄剤による洗浄と、請求項２に記載のスケール洗浄剤による洗浄を行うことを特徴とする成形金型の洗浄方法。
【請求項４】
請求項１又は請求項２に記載の成形金型用洗浄剤が収容された含浸プールの内部に成形金型を入れて放置した後、含浸プールから成形金型を取り出して、その成形金型を水洗することを特徴とする成形金型の洗浄方法。
【発明の詳細な説明】
【技術分野】  この発明は、スチレン系樹脂の成形金型を洗浄する洗浄剤とその洗浄方法についてのものである。
【背景技術】  従来はスチレン系樹脂の成形金型の洗浄方法として、金型に付着した付着物をヘラなどで物理的に掻き取る方法がある。、リモネンはリモネンにセスキテルペンを含有させた混合物とからなる除去用薬剤を金型に付着しているポリスチレン滓に適用して膨潤させ、高圧水で取り除く方法がある（特許文献１）。他、スチレン系樹脂の成形金型の洗浄方法ではないが、発泡ポリスチレンを溶解する方法として、発泡ポリスチレン収縮剤を密閉空間内で発泡ポリスチレンに噴霧するして収縮させる方法（特許文献２）がある。さらに、発泡スチロールの溶解剤に不溶化剤を添加してなる発泡スチロールの減容剤に発泡スチロールを接触させる方法（特許文献３）がある。
【特許文献１】        特開２００３−１７０４３６号公報（第２ページ）
【特許文献２】        特開平５−２６３０６５号公報（第２−５ページ）
【特許文献３】        ＷＯ０１／００４１９２号再公表特許（第２−４ページ）
【発明の開示】
【発明が解決しようとする課題】  しかし、ヘラで物理的に掻き取る方法では、成形金型が損傷して成型品の品質を低下させる。金型に付着しているポリスチレン滓に除去用薬剤を適用して膨潤させる方法では、除去用薬剤をポリスチレン滓に噴霧しただけでは膨潤が悪くなる。除去用薬剤に成形金型を浸漬させると、除去用薬剤中にポリスチレンが溶解し成形金型に再付着し、少しずつ除去用薬剤の粘度が上昇して使えなくなる。発泡ポリスチレンを溶解する方法を成形金型の洗浄方法として転用したときは、発泡ポリスチレン収縮剤を密閉空間内で発泡ポリスチレンに噴霧して収縮させるので、付着物と収縮剤との接触時間が短く、溶解力があまり良くない。発泡スチロールの溶解剤に不溶化剤を添加してなる発泡スチロールの減容剤に発泡スチロールを接触させる方法を転用したときは、形成された餅状物が減容剤の液面又は液中に浮遊してしまい、成形金型に餅状物が再付着してしまう。これらの方法は、ポリスチレンや発泡ポリスチレンだけを溶解するものなので、スチレン系樹脂の成形金型に付着した付着物の全てを除去できない。
【課題を解決するための手段】  請求項１の発明は、含浸プールに洗浄剤を入れて、含浸プールの内部にスチレン系樹脂の成形金型を入れて放置することで、成形金型に付着している付着物を取り除く成形金型用のスチレン系樹脂洗浄剤において、スチレン系樹脂洗浄剤と、スチレン非溶解剤からなり、付着物が成型金型から剥離して洗浄剤中に沈降する。
請求項２の発明は、含浸プールに洗浄剤が入れられ、含浸プールの内部に水蒸気を使って成形するスチレン系樹脂の成形金型を入れて放置することで、成形金型に付着している付着物を取り除く成形金型用のスケール洗浄剤において、成型金型を入れるときにｐＨが１−５である。
請求項３の発明は、請求項１のスチレン系樹脂洗浄剤による洗浄と、請求項２に記載のスケール洗浄剤による洗浄を行う。
請求項４の発明は、請求項１又は請求項２の成形金型用洗浄剤が入れられた含浸プールの内部に成形金型を入れて放置した後、含浸プールから成形金型を取り出して、成形金型を水洗する。
請求項５に記載の発明は、請求項１又は請求項２の成形金型用洗浄剤が入れられた含浸プールの内部に成形金型を入れて放置した後、含浸プールから成形金型を取り出して、成形金型を水洗する。
【発明の効果】  請求項１の発明は、付着物の成形金型への再付着を防止できる。
請求項２の発明は、付着物中のスケールの除去能力に優れている。
請求項３の発明は、付着物の除去能力に優れている。
請求項４の発明は、成形金型から剥離せずに残留している付着物を除去できる。
【発明を実施するのでの最良の形態】
スチレン系樹脂とは、ポリスチレン、ＡＢＳ、アクリル・スチレンなどスチレン骨格を持つ樹脂のことである。これらをブタンなどにより発泡させた発泡ポリスチレン（ＥＰＳ）のような発泡体がある。図２（ａ）、（ｂ）のように、ＥＰＳの成形金型は雄金型１を挿入できる雌金型２からなる。図２（ａ）のように、雄金型１は６００ｍｍ×６００ｍｍ×３０ｍｍのアルミ板で、３８０ｍｍ×３８０ｍｍの穴があいている。この穴には、３８０ｍｍ×３８０ｍｍ×８０ｍｍのアルミ製凸部５がボルトで固定されて、全面に３０ｍｍ間隔で直径１０ｍｍの蒸気穴６があいている。図３（ａ）のように、蒸気穴６は１ｍｍ間隔でスリット７が取り付けてある。図４のように、スリット部８と蒸気穴６は、密着して固定してある。図２（ｂ）のように、雌金型２は、１０００ｍｍ×１０００ｍｍ×３０ｍｍのアルミ板３ｂで、４００ｍｍ×４００ｍｍの穴があいている。穴には、４００ｍｍ×４００ｍｍ×１００ｍｍのアルミ製凹部９がボルトで固定していて、全面に３０ｍｍ間隔で直径１０ｍｍの蒸気穴６があいている。図３（ａ）のように、蒸気穴６は、幅１ｍｍのスリット７が付けてある。図４のように、スリット部８と蒸気穴６は、密着して固定してある。スリット部８は雌金型２に雄金型１を重ねたとき、図２（ａ）、（ｂ）の雌金型２の内側１７と雄金型１の外側１８側にあり、雌金型２の内側１７と雄金型１の外側１８はフッ素コーティングしてある。成形金型はステンレス、鉄、銅、マグネシウムでも良い。熱伝導性に優れ、腐食しにくいアルミニウムを使うと良い。成形金型、雄金型１と雌金型２の大きさ、形状は任意。蒸気穴６の直径、配置、数は任意。スリット部８のスリット７の位置とスリット７の幅は任意。図３（ｂ）のような円形のスリット７をあけても良く、スリット部８を使用せず成形金型をドリルで穴をあけても良い。フッ素コーティングはスケールやポリスチレンの付着防止用で、グリースを使っても良い。ＥＰＳは次のように成形される。まず、雌金型２に雄金型１を差し込んで雄金型１と雌金型２の間に発泡ポリスチレンビーズを入れる。次に蒸気穴６から水蒸気を噴出させ、発泡ポリスチレンビーズの表面を溶融させて雄金型１と雌金型２をピストンで加圧する。２−６０秒ほど状態を保った後、金型の外側に冷却水を３０−１２０秒間接触して冷却し、雄金型１と雌金型２とを分離してＥＰＳ成形体ができる。発泡ポリスチレンビーズとは、ポリスチレンビーズを窒素、アルゴン、プロパン、ブタン、ペンタン、ヘキサン、ヘプタン、オクタンなどによって発泡させた直径１−１０ｍｍの球体である。このような成形を数百回繰り返すとＥＰＳの成形金型に付着物が付着する。付着物は蒸気穴６周辺部に特に多く付着している。付着物はポリスチレンとスケールの複合体である。スケールとは水に含まれるカルシウム、マグネシウム、シリカ、鉄などの無機物が水の揮発によって取り残され成形金型に残留し付着したものである。これらは主に冷却水に由来する。従って、ポリスチレンとスーケルのどちらか一方だけを除去しても付着物は残存したままである。ＥＰＳの成形金型の洗浄剤はポリスチレンを取り除くスチレン系樹脂洗浄剤とスケールを取り除くスケール洗浄剤がある。スチレン系樹���洗浄剤はスチレン溶解剤とスチレン非溶解剤からなり、成形金型に付着した付着物中のポリスチレンをモチ状に軟化して剥離させ、付着物を洗浄剤中に溶解させることなく沈降させる。スチレン溶解剤とスチレン非溶解剤とは相溶性があると良い。放置しておくだけで、スチレン溶解剤とスチレン非溶解剤を付着物に均一に接触させられる。相溶性がないときは撹拌してスチレン溶解剤とスチレン非溶解剤を常に混合させておくと良い。付着物を沈降させることで洗浄剤にはポリスチレンが溶解しないので、繰り返し使用しても洗浄剤は変化がなく半永久的に使用できる。洗浄剤の液面又は液中に付着物が浮遊していないので付着物の再付着を防止できる。スチレン溶解剤とはスチレン系樹脂を溶解する性質を持つ物質のことで、トルエン、キシレンなどの芳香族、酢酸エチル、酢酸イソアミル、酪酸エチルなどのエステル、リモネン、ピネンなどのテルペンがある。芳香族かテルペンを使うとポリスチレンのモチ化性が良い。天然物質なのでテルペンを使うとさらに良い。スチレンの構造に最も近いので付着物中のポリスチレンのモチ化性に優れ付着物の剥離性に効果がある、リモネンを使うのが最も良い。スチレン非溶解剤とは、スチレン系樹脂を溶解させる性質を持たない物質のことで、エタノール、メタノール、イソプロピルアルコール、ノルマルヘキサン、イソヘキサン、ノルマルパラフィン、イソパラフィン、シクロパラフィン、イソブテン、ノルマルブテン、ポリブテンなどがある。無臭で引火点が４０℃以上であるので、取り扱い上の制限が少ないパラフィンかブテンを使うのが良い。スチレン溶解剤のポリスチレンのモチ化性を低下させないので、パラフィンを使うとさらに良い。成形金型に付着した付着物を沈降させる能力に効果があるので、イソパラフィンを使うのが最も良い。イソパラフィンの分子量は２０−３００なので流動性が良く、スチレン溶解剤と混合が簡単になる。分子量が２０未満だと引火点が４０℃未満となり、夏場の高温期に取り扱いの制限がある。分子量が３００超だと、常温での流動性がなくなるのでスチレン溶解剤との混合が難しい。スチレン溶解剤とスチレン非溶解剤の混合割合は、スチレン溶解剤１００ｇに対してスチレン非溶解剤が３−５０ｇで、成形金型に付着した付着物を沈降させる能力がある。スチレン非溶解剤が３ｇ未満だと成形金型に付着した付着物を沈降させることができず、洗浄剤中に溶解して成形金型を含浸プールから取り出すときに溶解した付着物が再付着する。５０ｇ超だとスチレン系樹脂の除去能力が悪くなる。スケール洗浄剤は酸を水で希釈したものである。例、塩酸０．００１モル＋酢酸０．００２７モル＋乳酸０．０００６モル＋水１リットル。塩酸、硫酸、硝酸、燐酸、クロム酸、フッ化水素酸、臭化水素酸などの無機酸、カルボン酸、フェノールなどの有機酸のうち、成形金型に対する腐食性が小さくかつスケールの除去能力に効果があるので、カルボン酸を使うと良い。カルボン酸は分子中にＣＯＯＨ基がある酸で、シュウ酸、クエン酸、ケトグルタル酸、マレイン酸、酒石酸、ピルビン酸、リンゴ酸、マロン酸、アコニチン酸、こはく酸、乳酸、蟻酸、酢酸、酪酸、アジピン酸、ピロ、グルタミン酸、プロピオン酸、フミン酸、フマル���、バレリン酸、イソクエン酸、安息香酸、カルバミン酸、オキサミド酸、アントラニル酸、ピルビン酸、グリオキシル酸、グルタル酸、オレイン酸、ステアリン酸、テレフタル酸である。カルボン酸分子中、ＣＯＯＨ基の炭素を除いた残りの炭素数が２−２０のとき成形金型に対する腐食性がより小さくなる。炭素数が２未満だと成形金型の腐食性が強く、２０超だと粘度が高すぎて取り扱いが難しい。このようなカルボン酸はコハク酸、マレイン酸、フマル酸、安息香酸、ナフトエ酸、フタル酸、イソフタル酸、テレフタル酸、ニコチン酸、イソニコチン酸、フロ酸、プロピオン酸、プロピオル酸、酪酸、イソ酪酸、メタクリル酸、パルミチン酸、ステアリン酸、オレイン酸、グルタル酸、アジピン酸、ケイ皮酸、乳酸、グリセリン酸、酒石酸、クエン酸、ピルビン酸、アセト酢酸、ベンジル酸、アントラニル酸、エチレンジアミン四酢酸、過酢酸、過安息香酸、アラニン、セリン、フェニルアラニンがある。スケール洗浄剤のｐＨが１−５のとき付着物中のスケール除去能力に効果があり、スケール洗浄剤中に成形金型を４８時間浸漬したときの成形金型の重量減少率が０．５％以下になるので使用上の問題がない。重量減少率が０．５％超だと成形金型が溶けてしまうので、ＥＰＳの寸法を規定範囲内に保つのが難しい。スケール洗浄剤のｐＨが１未満だと、成形金型に対する腐食性が大きいので使えない。ｐＨが５超だと、スケールの除去能力が悪くなる。酸を水で希釈する割合を調整することでｐＨを１−５にできる。スケール洗浄剤はｐＨ１未満の酸水溶液にし、使うときに水で希釈してｐＨを１−５に調整しても良い。輸送時に洗浄剤の容器を小さくできる。スケール洗浄剤に界面活性剤、防腐剤を添加しても良い。図１のように、ＥＰＳの成形金型用洗浄剤１０を入れる含浸プール１１はステンレス製の１３００ｍｍ×１３００ｍｍ×１０００ｍｍで、底１２は傾斜している。含浸プール１１の底１２には５０ｍｍ×５０ｍｍのストッパー１３がクロスして取り付けられていて、両端は含浸プール１１の壁面と溶接してある。壁面の下にはドレン１４が取り付けてあり、洗浄剤を抜き取り用の栓１５が取り付けてある。含浸プール１１の底１２には脚１６が取り付けらている。ストッパー１３は含浸プール１１に入れられた成形金型を含浸プール１１の底１２に沈降している付着物に接触させないようにするために取り付けられていて、付着物の成形金型への再付着を防止できる。ストッパー１３はクロスせず、含浸プール１１に入れる成形金型が含浸プール１１の底１２に接触しないようにするれば良い。図６（ａ）のように含浸プール１１の内側から出っ張らせても良いし、図６（ｂ）のように含浸プール１１の底１２から出張らせても良い。ストッパー１３の材質、大きさは任意。鉄、アルミニウム、ステンレス、プラスチックでも良いが、酸とスチレン溶解剤による腐食が少ないのでステンレスを使うのが良い。含浸プール１１の底１２の傾斜は含浸プール１１に入れる洗浄剤と含浸プール１１の底１２に沈降する成型金型の付着物の排出を簡単にする。傾斜角度は５−４５°で、含浸プール１１に入れる洗浄剤と含浸プール１１の底１２に沈降する成型金型の付着物との排出が簡単である。傾斜角度が５°未満だと成型金型の付着物の排出が難しく、４５°超だと含浸プールが大きくなりすぎて洗浄剤の使用量が増える。含浸プール１１の大きさ、形状はＥＰＳの成形金型を入れられれば良い。材質は、鉄、アルミニウム、ステンレス、プラスチックを使用できるが、酸やスチレン溶解剤による腐食が少ないのでステンレスを使うのが良い。含浸プール１１には内部に入れる洗浄剤の揮発を防ぐために蓋をすると良い。洗浄剤の揮発を防ぎ、雨、埃の混入を防ぐ。含浸プール１１の内側には入れられた洗浄剤の容量を示すのでの目盛りを取り付けると良い。一見して洗浄剤の容量を判断できる。ＥＰＳの成形金型の洗浄は、図５のように、含浸プール１１にスチレン系樹脂洗浄剤を入れ、続いて雌金型２に雄金型１を重ねた状態で入れる。複数の金型を同時に入れられるので効率的である。成形金型の入れ方は雄金型１と雌金型２とを別々に入れても良い。雌金型２に雄金型１を重ねた状態で成形金型を含浸プール１１に入れるときは、図５のように、雄金型１を上にして（雌金型２の凹部９側、雄金型１の凸部５側を下にして）入れると良い。一方の金型の付着物が金型から離れて沈降していく過程で、もう一方の金型に付着することを防ぐ。雄金型１を上にして入れるときは、雄金型１から離れた付着物が雌金型２に再付着することがある。その後１−４８時間放置すると、成形金型に付着した付着物中のポリスチレンは軟化しモチ状となって含浸プール１１の底１２に沈降する。スチレン系樹脂洗浄剤又はスケール洗浄剤を入れた含浸プール１１に成形金型を入れて放置するときには、バブリング、撹拌、振動させると良い。より短時間で付着物を除去できる。沈降した付着物は重力によって底１２の最下部に集まり、含浸プール１１に設けられた栓１５を開くと簡単に取り出せる。付着物の取り出しに伴う洗浄液の減少を最小限にできる。次に含浸プール１１から成形金型を取り出し水洗する。成形金型から剥離せずに残留している付着物を除去できる。水洗の水圧は０．１−２０ＭＰａで、成形金型に残留している付着物をはじき飛ばす。水圧が０．１ＭＰａ未満だと水圧が低すぎて残留している付着物を弾き飛ばすことができず、２０ＭＰａ超だと水圧が強すぎて成形金型の表面にコーティングしてある付着防止剤がはがれる。水洗が終了した後、別の含浸プール１１にスケール洗浄剤を入れ、続いて成形金型を入れる。入れ方はスチレン系樹脂洗浄剤中に入れたときと同様。１−４８時間放置することで、成形金型に付着したスケールが洗浄剤中に溶解する。放置時間が１時間未満だと付着物があまり除去されない。４８時間超だと成形金型を腐食することがある。このように繰り返し使用していると、スケール洗浄剤のｐＨは少しずつ上昇しやがて範囲を超える。この後は洗浄剤に中和剤を混ぜて中和した後に廃棄し全量を入れ替える。付着物の除去能力の低下を防ぐ。中和剤はアルカリ性を使用できる。水酸化ナトリウム、水酸化カルシウム、水酸化マグネシウムの金属水酸化物、炭酸ナトリウム、炭酸カルシウム、炭酸マグネシウムの弱酸強塩基の塩、アンモニア水が良い。中和剤による中和後に、硫酸アルミニウム、ミョウバン、ポリ塩化アルミニウム、アクリルアミド、Ｎ，Ｎ−ジメチルアミノエチルメタクリレー���、アルギン酸ナトリウム、塩化鉄、燐酸アンモニウムを混ぜても良い。中和によって生成した塩が凝集して沈降するので、凝集物と水とを簡単に分離できる。特にポリ塩化アルミニウムを使うと、低温時での凝集沈降性に効果がある。凝集剤と同時に粉末活性炭やベントナイトを混ぜると良い。これらは凝集の核として働くので沈降速度があがる。凝集物は底１２に集まり、栓１５を開くことで簡単に取り出せる。次に、含浸プール１１から成形金型を取り出し水洗する。水洗方法はスチレン系樹脂洗浄剤中から取りだしたときと同様。このようにスチレン系樹脂洗浄剤による洗浄とスケール洗浄剤による洗浄を行うと付着物の除去能力に効果がある。付着物中のスチレン系樹脂が５０％以上だと、成形金型はスチレン系樹脂洗浄剤が入れられている含浸プール１１に入れた後、スケール洗浄剤が入れられている含浸プール１１に入れると良い。付着物の組成中、スケールが５０％以上のときは、成形金型は、スケール洗浄剤を入れた含浸プール１１に入れた後、スチレン系樹脂洗浄剤を入れた含浸プール１１に入れると良い。この順序で入れるとさらに効果がある。付着物がスチレン系樹脂かスケールのどちらか一方しか付いていないときは、スチレン系樹脂洗浄剤かスケール洗浄剤のどちらか一方だけを使えば良い。
【実施例】  まず、ＥＰＳ成形後の成形金型から、１００ｍｍ×１００ｍｍで、それぞれの蒸気穴６が同数に切断した。同様にＡＢＳ成形後の成形金型も切断した。これらの試験体を洗浄剤が入った含浸プール１１に入れて４時間放置してから試験体を取りだして付着物の除去状態を観察した。その後１ＭＰａの水圧で水洗し、もう一度付着物の除去状態を観察した。このときの付着物はポリスチレンが３８．３％、シリカスケールが２７．０％、鉄スケールが１．１％、カルシウムスケールが２２．４％、マグネシウムスケールが１０．９％、銅スケールが０．３％。（実施例１）リモネン１００ｇ、インパラフィン２０ｇからなる洗浄剤で洗浄した。その結果ＥＰＳとＡＢＳの成形金型の付着物は８０％が除去され洗浄剤中に沈降していた。水洗後はほとんどが除去された。（実施例２）リモネン１００ｇ、イソプロピルアルコール７ｇからなる洗浄剤で洗浄した。その結果、ＥＰＳとＡＢＳの成形金型の付着物は８０％が除去され洗浄剤中に沈降していた。水洗後はほとんどが除去された。（実施例３）キシレン１００ｇ、イソブテン４５ｇからなる洗浄剤で洗浄した。その結果ＥＰＳとＡＢＳの成形金型の付着物は８０％が除去され洗浄剤中に沈降していた。水洗後はほとんどが除去された。（実施例４）リモネンのみからなる洗浄剤で洗浄した。その結果、ＥＰＳとＡＢＳの成形金型の付着物は約半分が除去されて成形金型全体に薄膜となって付着していた。水洗後も約半分が付着したまま残っていた。（実施例５）リモネン１００ｇ、アンブロサン１ｇからなる洗浄剤で洗浄した。その結果、ＥＰＳとＡＢＳの成形金型の付着物は約半分が除去されて、成形金型全体に薄膜となって付着していた。水洗後も約半分が付着したまま残っていた。（実施例６）リモネン１００ｇ、ベンジルアルコール１０ｇからなる洗浄剤で洗浄した。その結果、ＥＰＳとＡＢＳの成形金型の付着物は一旦除去されたものの、ほとんどが再付着するか洗浄剤中に浮遊していた。水洗後は約半分が付着したまま残っていた。（実施例７）リモネン１００ｇ、エタノール３ｇからなる洗浄剤で洗浄した。その結果ＥＰＳとＡＢＳの成形金型の付着物は約半分が除去されていて成形金型全体に薄膜となって付着していた。水洗後も約半分が付着したまま残っていた。（実施例８）キシレンのみからなる洗浄剤で洗浄した。その結果、ＥＰＳとＡＢＳの成形金型の付着物は約半分が除去されていて成形金型全体に薄膜となって付着していた。水洗後も約半分が付着したまま残っていた。（実施例９）水１リットルにクエン酸０．０１モルからなる洗浄剤で洗浄した。このときのスケール洗浄剤のｐＨは２。その結果ＥＰＳとＡＢＳの成形金型の付着物は８０％程度が除去され水洗後はほとんどが除去された。試験前後の試験体の重量変化は０．００１７％。（実施例１０）水１リットルに安息香酸０．０００１モルからなる洗浄剤で洗浄した。このときのスケール洗浄剤のｐＨは４。その結果、ＥＰＳとＡＢＳの成形金型の付着物は８０％程度が除去され水洗後はほとんどが除去された。試験前後の試験体の重量変化は０．００１１％。（実施例１１）水１リットルに塩酸０．００１モルからなる洗浄剤で洗浄した。このときのスケール洗浄剤のｐＨは��。その結果、ＥＰＳとＡＢＳの成形金型の付着物は８０％程度が除去され、水洗後はほとんどが除去された。試験前後の試験体の重量変化は０．１０４３％。（実施例１２）水１リットルに硫酸０．２モルからなる洗浄剤で洗浄した。このときのスケール洗浄剤のｐＨは０．７。その結果、ＥＰＳとＡＢＳの成形金型の付着物はほとんどが除去され水洗後は完全に除去された。試験前後の試験体の重量変化は０．５５７６％。（実施例１３）水１リットルに酢酸０．０００００１モルからなる洗浄剤で洗浄した。このときのスケール洗浄剤のｐＨは６。その結果、ＥＰＳとＡＢＳの成形金型の付着物は約半分が除去され水洗後は８０％程度が除去された。試験前後の試験体の重量変化は０．０００６％。（実施例１４）実施例１の洗浄性試験が終了した後、実施例４のスケール洗浄剤によって洗浄性試験を行った。その結果、ＥＰＳとＡＢＳの成形金型の付着物はほとんどが除去され水洗後は完全に除去された。（実施例１５）実施例４の洗浄性試験が終了した後、実施例２のスチレン系樹脂洗浄剤によって洗浄性試験を行った。その結果、ＥＰＳとＡＢＳの成形金型の付着物はほとんどが除去され水洗後は完全に除去された。
【図面の簡単な説明】
【図１】実施形態の含浸プールの断面図。
【図２】（ａ）、（ｂ）は雄金型と雌金型の状態の断面図。
【図３】（ａ）、（ｂ）はスリット部の平面図。
【図４】蒸気穴のスリット部の断面図。
【図５】含浸プールに成形金型を入れた状態の断面図。
【図６】（ａ）、（ｂ）は新タイプの含浸プールの断面図。
【符号の説明】
１雄金型、２雌金型、１０成形金型用洗浄剤、１１含浸プール。
【図１】
2005254786.tif 000003
【図２】
2005254786.tif 000004
【図３】
2005254786.tif 000005
【図４】
2005254786.tif 000006
【図５】
2005254786.tif 000007
【図６】
2005254786.tif 000008